(57)【特許請求の範囲】
【請求項１】
支持体と、第２のインク受容層と、前記第２のインク受容層と隣接し、かつ、最表面層である第１のインク受容層とをこの順に有するインクジェット記録媒体であって、
前記第１のインク受容層は、アルミナ顔料とポリビニルアルコールと硼酸とを含有し、
前記第１のインク受容層のアルミナ顔料に対するポリビニルアルコール含有量をＰ１（質量％）、アルミナ顔料に対する硼酸含有量をＢ１（質量％）とし、前記第２のインク受容層のアルミナ顔料に対するポリビニルアルコール含有量をＰ２（質量％）、アルミナ顔料に対する硼酸含有量をＢ２（質量％）としたときに、Ｐ１、Ｂ１、Ｐ２、Ｂ２が、
７．０≦Ｐ１≦１０．５
１．１≦Ｂ１≦１．４
１０．５≦Ｐ２≦１７．０
１．５≦Ｂ２≦２．５
１．４≦（Ｂ２／Ｐ２）／（Ｂ１／Ｐ１）≦１．９
を満足することを特徴とするインクジェット記録媒体。
【請求項２】
前記第１のインク受容層が、アルミナ顔料としてアルミナ水和物及び気相法アルミナを含有する請求項１に記載のインクジェット記録媒体。
【請求項３】
前記第１のインク受容層の膜厚が６．５μｍ以上１８．０μｍ以下であり、前記第２のインク受容層の膜厚が２５．０μｍ以上３５．０μｍ以下である請求項１または２に記載のインクジェット記録媒体。
【請求項４】
前記第１のインク受容層が、アルミナ顔料としてアルミナ水和物及び気相法アルミナを含有し、前記第２のインク受容層が、アルミナ顔料としてアルミナ水和物を含有する請求項１〜３のいずれか１項に記載のインクジェット記録媒体。
【請求項５】
前記第１のインク受容層中のアルミナ水和物と気相法アルミナとの比が、質量基準で８５：１５〜７５：２５である請求項４に記載のインクジェット記録媒体。
【請求項６】
前記第１のインク受容層の膜厚が６．５μｍ以上１８．０μｍ以下であり、前記第２のインク受容層の膜厚が２５．０μｍ以上３５．０μｍ以下であり、
前記第１のインク受容層が、アルミナ顔料としてアルミナ水和物及び気相法アルミナを含有し、前記第２のインク受容層が、アルミナ顔料としてアルミナ水和物を含有し、
前記第１のインク受容層中のアルミナ水和物と気相法アルミナとの比が、質量基準で８５：１５〜７５：２５である請求項１〜５のいずれか１項に記載のインクジェット記録媒体。
【発明の詳細な説明】
【技術分野】
【０００１】
本発明は、インクジェット記録媒体に関する。
【背景技術】
【０００２】
インクジェット記録方法等によって記録を行うインクジェット記録媒体として、支持体上にインク受容層を有する記録媒体が知られている。インク受容層は、シリカやアルミナ等の無機顔料やポリビニルアルコール等のバインダーを含有する。このようなインクジェット記録媒体には、近年の高速印字に対応する為、高いインク吸収性を有することが求められている。
【０００３】
インク吸収性を高めたインクジェット記録媒体として、特許文献１には、２層のインク受容層を有する記録媒体が記載されている。このインクジェット記録媒体は、第１のインク受容層（支持体から遠い側の層）のバインダー含有量が、アルミナ水和物に対して４質量％以上６質量％以下である。また、第２のインク受容層（支持体に近い側の層）のバインダー含有量が、アルミナ水和物に対して７質量％以上１２質量％以下である。
【先行技術文献】
【特許文献】
【０００４】
【特許文献１】特開２００８−２６５１１０号公報
【発明の概要】
【発明が解決しようとする課題】
【０００５】
近年の高速印字への対応という点では、インク吸収性に加えて、耐搬送傷性が要求されている。高速印字を行うには、記録媒体を高速で搬送する必要がある。高速で搬送しつつ高い搬送精度を出そうとすると、記録媒体を搬送ローラーで上下から強く抑えながら搬送する必要があり、記録媒体表面に搬送ローラーによる傷（搬送傷）がつくことがあった。本発明者らの検討によれば、特許文献１に記載の記録媒体は、このような傷への耐性（耐搬送傷性）に改良の余地があった。
【０００６】
従って、本発明は、インク吸収性と耐搬送傷性を高めたインクジェット記録媒体を提供することを目的とする。
【課題を解決するための手段】
【０００７】
上記課題を解決するための本発明は、支持体と、第２のインク受容層と、前記第２のインク受容層と隣接し、かつ、最表面層である第１のインク受容層とをこの順に有するインクジェット記録媒体であって、前記第１のインク受容層は、アルミナ顔料とポリビニルアルコールと硼酸とを含有し、前記第１のインク受容層のアルミナ顔料に対するポリビニルアルコール含有量をＰ１（質量％）、アルミナ顔料に対する硼酸含有量をＢ１（質量％）とし、前記第２のインク受容層のアルミナ顔料に対するポリビニルアルコール含有量をＰ２（質量％）、アルミナ顔料に対する硼酸含有量をＢ２（質量％）としたときに、Ｐ１、Ｂ１、Ｐ２、Ｂ２が、７．０≦Ｐ１≦１０．５、１．１≦Ｂ１≦１．４、１０．５≦Ｐ２≦１７．０、１．５≦Ｂ２≦２．５、１．４≦（Ｂ２／Ｐ２）／（Ｂ１／Ｐ１）≦１．９を満足することを特徴とするインクジェット記録媒体である。
【発明の効果】
【０００８】
本発明によれば、インク吸収性と耐搬送傷性を高めたインクジェット記録媒体を提供することができる。
【発明を実施するための形態】
【０００９】
以下に、好ましい実施の形態を挙げて、本発明のインクジェット記録媒体を詳細に説明する。本発明のインクジェット記録媒体は、支持体と、該支持体上に２層以上のインク受容層を有する。
【００１０】
＜支持体＞
支持体としては、例えば、キャストコート紙、バライタ紙、レジンコート紙（両面がポリオレフィン等の樹脂で被覆された樹脂皮膜紙）等の紙類、フィルムからなるものが挙げられる。中でも、インク受容層形成後の光沢性の点からレジンコート紙が好ましい。フィルムとしては、例えば、ポリエチレン、ポリプロピレン、ポリエステル、ポリ乳酸、ポリスチレン、ポリアセテート、ポリ塩化ビニル、酢酸セルロース、ポリエチレンテレフタレート、ポリメチルメタクリレート、ポリカーボネート等の透明な熱可塑性樹脂フィルムが好ましい。これ以外にも、適度なサイジングが施された紙である無サイズ紙やコート紙、無機物の充填若しくは微細な発泡により不透明化されたフィルムからなるシート状物質（合成紙等）を使用してもよい。また、ガラスまたは金属等からなるシート等を使用してもよい。支持体とインク受容層との接着強度を向上させるため、支持体の表面にコロナ放電処理や各種アンダーコート処理を施してもよい。
【００１１】
＜インク受容層＞
本発明のインクジェット記録媒体は、支持体上に２層以上のインク受容層を有する。２層以上のインク受容層のうち、最表面側（支持体から最も遠い位置）に存在するインク受容層を第１のインク受容層とする。また、第１のインク受容層に隣接したインク受容層を第２のインク受容層とする。即ち、第２のインク受容層は第１のインク受容層の支持体側の面に隣接して存在する。
【００１２】
第１のインク受容層及び第２のインク受容層は、アルミナ顔料とポリビニルアルコールと硼酸とを含有する。
【００１３】
（アルミナ顔料）
本発明で用いるアルミナ顔料としては、アルミナ水和物が挙げられる。アルミナ水和物としては、下記一般式（Ｘ）により表されるものが好ましい。
Ａｌ２Ｏ３−ｎ（ＯＨ）２ｎ・ｍＨ２Ｏ・・・・（Ｘ）
（上記式中、ｎは０、１、２または３の何れかを表し、ｍは０〜１０、好ましくは０〜５の範囲にある値を表す。但し、ｍとｎは同時に０にはならない。ｍＨ２Ｏは、多くの場合、結晶格子の形成に関与しない脱離可能な水を表すものであるため、ｍは整数または整数でない値をとることができる。また、加熱するとｍは０の値に達することがある。）
アルミナ水和物の結晶構造としては、熱処理する温度に応じて、非晶質、キブサイト型、ベーマイト型が知られており、これらのうち、何れの結晶構造のものも使用可能である。これらの中でも好適なアルミナ水和物としては、Ｘ線回折法による分析でベーマイト構造、または非晶質を示すアルミナ水和物である。具体的には、特開平７−２３２４７３号公報、特開平８−１３２７３１号公報、特開平９−６６６６４号公報、特開平９−７６６２８号公報等に記載されたアルミナ水和物を挙げることができる。このアルミナ水和物は、インク受容層形成時のインク受容層全体の平均細孔半径が７．０ｎｍ以上１０．０ｎｍ以下となるものを用いることが好ましい。また、８．０ｎｍ以上となるものを用いることがより好ましい。インク受容層全体の平均細孔半径が、７．０ｎｍ以上１０．０ｎｍ以下であることによって、優れたインク吸収性及び発色性を発揮することができる。インク受容層全体の平均細孔半径が７．０ｎｍよりも小さいと、インク吸収性が不足して、アルミナ水和物に対するバインダーの量を調整したとしても、十分なインク吸収性が得ることができない場合がある。また、インク受容層全体の平均細孔半径が１０．０ｎｍよりも大きくなると、インク受容層のヘイズが大きくなり、良好な発色性が得られない場合がある。さらに、インク受容層には細孔半径が２５．０ｎｍ以上の細孔が存在しないことが好ましい。２５．０ｎｍ以上の細孔が存在する場合には、インク受容層のヘイズが大きくなり、良好な発色性が得られない場合がある。
【００１４】
インク受容層全体の細孔容積は、全細孔容積で０．５０ｍｌ／ｇ以上であることが好ましい。全細孔容積が０．５０ｍｌ／ｇ未満になると、インク受容層全体のインク吸収性が不足して、アルミナ水和物に対するポリビニルアルコールの量を調整したとしても、十分なインク吸収性が得ることができない場合がある。また、３０．００ｍｌ／ｇ以下であることが好ましい。
【００１５】
尚、上記の平均細孔半径、細孔半径、全細孔容積とは、窒素吸着脱離法によって測定を行った結果得られる窒素ガスの吸着脱離等温線から、ＢＪＨ（Ｂａｒｒｅｔｔ−Ｊｏｙｎｅｒ−Ｈａｌｅｎｄａ）法によって求められる値である。特に、平均細孔半径とは、窒素ガス脱離時に測定される全細孔容積と比表面積から計算によって求まる値である。記録媒体を窒素吸着脱離法により測定した場合には、インク受容層以外の部分に対しても測定が行われることとなる。しかし、インク受容層以外の成分（例えば、支持体、樹脂被膜層等）は、窒素吸着脱離法で一般的に測定できる範囲である１ｎｍ〜１００ｎｍの大きさの細孔を持っていない。このため、記録媒体全体を窒素吸着脱離法で測定した場合は、インク受容層の平均細孔半径を測定したものとすることができる。
【００１６】
平均細孔半径が７．０ｎｍ以上１０．０ｎｍ以下であるインク受容層を形成するためには、ＢＥＴ比表面積が、１００ｍ２／ｇ以上２００ｍ２／ｇ以下のアルミナ水和物を用いることが好ましい。より好ましくは、１２５ｍ２／ｇ以上である。また、１９０ｍ２／ｇ以下である。尚、ＢＥＴ法とは、気相吸着法による粉体の表面積測定法の一つであり、吸着等温線から１ｇの試料の持つ総表面積、即ち比表面積を求める方法である。ＢＥＴ法では、通常、吸着気体として窒素ガスが用いられ、吸着量を被吸着気体の圧または容積の変化から測定する方法が最も多く用いられる。この際、多分子吸着の等温線を表すものとして最も著名なものは、Ｂｒｕｎａｕｅｒ、Ｅｍｍｅｔｔ、Ｔｅｌｌｅｒの式であって、ＢＥＴ式と呼ばれ比表面積決定に広く用いられている。ＢＥＴ法では、ＢＥＴ式に基づいて吸着量を求め、吸着分子１個が表面で占める面積を掛けることにより比表面積が得られる。ＢＥＴ法では、窒素吸着脱離法の測定において、ある相対圧力における吸着量の関係を数点測定し、最小二乗法によりそのプロットの傾き、切片を求めることで比表面積を導き出す。本発明では、相対圧力と吸着量の関係を５点測定し、比表面積を導き出す。
【００１７】
アルミナ水和物は、平板状で、平均アスペクト比が３．０以上１０以下、平板面の縦横比が０．６０以上１．０以下のものが好ましい。なお、アスペクト比は、特公平５−１６０１５号公報に記載された方法により求めることができる。アスペクト比は、粒子の（厚さ）に対する（直径）の比で示される。ここで「直径」とは、アルミナ水和物を顕微鏡または電子顕微鏡で観察したときの粒子の投影面積と等しい面積を有する円の直径（円相当径）を示す。また、平板面の縦横比は、アスペクト比と同様に、粒子を顕微鏡で観察した場合の、平板面の最小値を示す直径と、最大値を示す直径の比を示す。アスペクト比が上記範囲外となるアルミナ水和物を使用した場合、形成したインク受容層の細孔分布範囲が狭くなる場合がある。このため、アルミナ水和物の粒子径を揃えて製造するのが困難になる場合がある。また、同様に、縦横比が上記範囲外のものを使用した場合も、インク受容層の細孔径分布が狭くなる。
【００１８】
本発明者らの知見によれば、同じアルミナ水和物であっても、平板状のアルミナ水和物の方が、繊毛状のアルミナ水和物よりも分散性が良好である。また、繊毛状のアルミナ水和物は、塗工時に支持体の表面に対して平行に配向し、形成される細孔が小さくなって、インク受容層のインク吸収性が小さくなることがある。これに対して、平板状のアルミナ水和物は、インク受容層の細孔を良好に形成することができる。
【００１９】
インク受容層のアルミナ水和物の含有量は、インク受容層全量に対して３０．０質量％以上９８．０質量％以下であることが好ましい。第１のインク受容層、第２のインク受容層も、それぞれアルミナ水和物を各層の全量に対して３０．０質量％以上９８．０質量％以下含有していることが好ましい。
【００２０】
本発明で用いるアルミナ顔料としては、アルミナ水和物の他に気相法アルミナが挙げられる。本発明のインクジェット記録媒体は、アルミナ顔料として気相法アルミナを含有していることが好ましく、特に第１のインク受容層がアルミナ水和物と気相法アルミナとを共に含有していると、インク吸収性、耐搬送傷性がより向上するため好ましい。気相法アルミナとしては、比表面積がアルミナ水和物よりも小さいもの、即ち一次粒子径が大きいものが好ましい。一次粒径が大きい気相法アルミナを含有していることにより、第１のインク受容層の細孔半径が第２のインク受容層よりも大きくなり、インク吸収性が高まる。また、耐搬送傷性が向上する。このメカニズムは明らかでないが、本発明者らは以下のように推測している。アルミナ水和物のような板状構造の粒子が記録媒体の最表面（第１のインク受容層の表面）にある場合、搬送ローラーで加圧される際に記録媒体の変形と最表面に存在する粒子の向きが変化することにより、光沢度が若干変化する。そしてこれが搬送傷を目立ちやすくする。一方、気相法アルミナは、形状が比較的球形に近くて異方性がないため、粒子の向きが変化しても光沢度の変化が比較的小さい。このため、搬送傷が目立ちにくくなる。
【００２１】
気相法アルミナは、ＢＥＴ比表面積が５０ｇ／ｍ２以上であることが好ましく、８０ｇ／ｍ２以上であることがより好ましい。また、１５０ｇ／ｍ２以下であることが好ましく、１２０ｇ／ｍ２以下であることがより好ましい。一次粒子径は、５ｎｍ以上であることが好ましく、１１ｎｍ以上であることがより好ましい。また、３０ｎｍ以下であることが好ましく、１５ｎｍ以下であることがより好ましい。気相法アルミナの具体例としては、ＡＥＲＯＸＩＤＥ  ＡｌｕＣ（ＥＶＯＮＩＣ製、一次粒子径１３ｎｍ、ＢＥＴ比表面積１００ｇ／ｍ２）、ＡＥＲＯＸＩＤＥ  Ａｌｕ１３０（ＥＶＯＮＩＣ製、一次粒子径１０ｎｍ、ＢＥＴ比表面積１３０ｇ／ｍ２）、ＡＥＲＯＸＩＤＥ  Ａｌｕ６５（ＥＶＯＮＩＣ製、一次粒子径２０ｎｍ、ＢＥＴ比表面積６５ｇ／ｍ２）等が挙げられ、これらが好ましく用いられる。中でもＡＥＲＯＸＩＤＥ  ＡｌｕＣ、ＡＥＲＯＸＩＤＥ  Ａｌｕ６５を用いると、インク吸収性及び耐搬送傷性が向上するため、より好ましい。特にＡＥＲＯＸＩＤＥ  ＡｌｕＣを用いると、発色性も向上するため、さらに好ましい。
【００２２】
第１のインク受容層が気相法アルミナを含有する場合、第１のインク受容層は気相法アルミナをアルミナ水和物に対して１０質量％以上７０質量％以下含有していることが好ましい。より好ましくは５０質量％以下である。気相法アルミナの含有量がアルミナ水和物に対して１０質量％以上７０質量％以下であると、インク吸収性と耐搬送傷性、さらには発色性を良好に高めることができる。また、第１のインク受容層がアルミナ水和物と気相法アルミナとを共に有する場合、第１のインク受容層中のアルミナ水和物と気相法アルミナとの比は、質量基準で９５：５〜６０：４０であることが好ましく、８５：１５〜７５：２５であることがより好ましい。
【００２３】
（ポリビニルアルコール）
第１のインク受容層及び第２のインク受容層は、ポリビニルアルコールを含有する。ポリビニルアルコールとしては、ポリ酢酸ビニルを加水分解して得られる通常のポリビニルアルコールを挙げることができる。ポリビニルアルコールは、粘度平均重合度が１５００以上であることが好ましく、２０００以上であることがより好ましい。また、５０００以下であることが好ましい。ケン化度は８０モル％以上であることが好ましく、８５モル％以上であることがより好ましい。また、１００モル％以下であることが好ましい。市販されているポリビニルアルコールとしては、ＰＶＡ２３５（クラレ製、ケン化度８８モル％、平均重合度３５００）が挙げられる。
【００２４】
（硼酸）
第１のインク受容層及び第２のインク受容層は、硼酸を含有する。硼酸としては、例えばオルト硼酸（Ｈ３ＢＯ３）、メタ硼酸及び次硼酸等が挙げられる。中でも、インク受容層形成用塗工液の経時安定性と、クラック発生の抑制効果の点から、オルト硼酸が好ましい。
【００２５】
（インク受容層のポリビニルアルコール及び硼酸の含有量）
本発明者らは、２層のインク受容層のポリビニルアルコール及び硼酸の含有量をそれぞれアルミナ顔料に対して特定の範囲とすることで、これらが相乗的に作用し、インク吸収性と耐搬送傷性、さらに耐湿性がいずれも高くなることを見出した。具体的には、最表面のインク受容層である第１のインク受容層は、アルミナ顔料に対してポリビニルアルコールを７．０質量％以上１０．５質量％以下含有する。好ましくは、８．５質量％以上である。また、１０．０質量％以下である。第１のインク受容層中において、アルミナ顔料に対するポリビニルアルコールの量は９．５質量％以上１０．０質量％以下であることが特に好ましい。加えて、第１のインク受容層は、アルミナ顔料に対して硼酸を１．１質量％以上１．４質量％以下含有する。第１のインク受容層に隣接した第２のインク受容層は、アルミナ顔料に対してポリビニルアルコールを１０．５質量％以上１７．０質量％以下含有する。好ましくは、１１．０質量％以上である。また、１３．０質量％以下である。第２のインク受容層中において、アルミナ顔料に対するポリビニルアルコールの量は１１．０質量％以上１２．５質量％以下であることが特に好ましい。加えて、第２のインク受容層は、アルミナ顔料に対して硼酸を１．５質量％以上２．５質量％以下含有する。好ましくは１．９質量％以上であり、より好ましくは２．０質量％以上である。本発明では、このような２層のインク受容層のポリビニルアルコール及び硼酸の含有量が重要であり、これらのバランスによってインク吸収性と耐搬送傷性、さらに耐湿性をいずれも高くすることができる。
【００２６】
さらに本発明者らは、第１のインク受容層と第２のインク受容層とには、それぞれの層のポリビニルアルコール含有量と硼酸含有量との間に関係性があることを見出した。第１のインク受容層のアルミナ顔料に対するポリビニルアルコール含有量をＰ１、アルミナ顔料に対する硼酸含有量をＢ１とする。また、第２のインク受容層のアルミナ顔料に対するポリビニルアルコール含有量をＰ２、アルミナ顔料に対する硼酸含有量をＢ２とする。このとき、（Ｂ２／Ｐ２）／（Ｂ１／Ｐ１）が１．０以上２．１以下であることが好ましく、１．４以上１．９以下であることがより好ましく、１．５以上１．７以下であることが特に好ましい。１．０以上２．１以下とすることで、インク吸収性と耐搬送傷性、さらに耐湿性をいずれも高くすることができる。
【００２７】
（その他）
第１のインク受容層及び第２のインク受容層は、ポリビニルアルコール以外のバインダーを含有していてもよい。具体的には、例えば以下のようなバインダーが挙げられる。即ち、酸化澱粉、エーテル化澱粉、リン酸エステル化澱粉等の澱粉誘導体。カルボキシメチルセルロース、ヒドロキシエチルセルロース等のセルロース誘導体。カゼイン、ゼラチン、大豆蛋白、ポリビニルピロリドン、無水マレイン酸樹脂、スチレン−ブタジエン共重合体、メチルメタクリレート−ブタジエン共重合体等の共役重合体ラテックス。アクリル酸エステル及びメタクリル酸エステルの重合体等のアクリル系重合体ラテックス。エチレン−酢酸ビニル共重合体等のビニル系重合体ラテックス。上記の各種重合体のカルボキシル基等の官能基含有単量体による官能基変性重合体ラテックス。カチオン基を用いて上記各種重合体をカチオン化したもの、カチオン性界面活性剤を用いて上記各種重合体の表面をカチオン化したもの。カチオン性ポリビニルアルコール下で上記各種重合体を重合し、重合体の表面にポリビニルアルコールを分布させたもの。カチオン性コロイド粒子の懸濁分散液中で上記各種重合体の重合を行い、重合体の表面にカチオン性コロイド粒子を分布させたもの。メラミン樹脂、尿素樹脂等の熱硬化合成樹脂等の水性バインダー。ポリメチルメタクリレート等のアクリル酸エステルやメタクリル酸エステルの重合体または共重合体樹脂。ポリウレタン樹脂、不飽和ポリエステル樹脂、塩化ビニル−酢酸ビニルコポリマー、ポリビニルブチラール、アルキッド樹脂等の合成樹脂系バインダー等である。
【００２８】
第１のインク受容層及び第２のインク受容層は、耐湿性をさらに向上する目的でウレタン化合物を含有していてもよい。ウレタン化合物としては、２つ以上の活性水素基を有する含硫黄有機化合物（化合物Ａ）、イソシアネート基を２つ以上有するポリイソシアネート化合物（化合物Ｂ）及び２つ以上の活性水素基を有するアミン化合物（化合物Ｃ）の少なくとも３種の化合物を反応させ、さらに得られる生成物中のアミノ基の少なくとも一部が酸によりカチオン化されたものが好ましい。ウレタン化合物の好ましい例を下記式（１）〜（６）で示す。
【００２９】
【化１】
0005875374.tif 000002
【００３０】
（式中ｎは１または２を表す。Ｒ１はメチレン基、エチレン基またはプロピレン基を、Ｒ９はアルキレンもしくは複脂環を１つ以上含む脂肪族炭化水素基を、Ｒ１０は炭素数１〜４のアルキル基を、Ｒ１１及びＲ１２はそれぞれ独立で水素原子もしくはメチル基を、Ｘ−は酸陰イオンを表す。ｍは重量平均分子量が２，０００〜１５０，０００になる数である。）
【００３１】
【化２】
0005875374.tif 000003
【００３２】
（式中ｎは１または２を表す。Ｒ２及びＲ３はそれぞれ独立で水素原子、水酸基またはアルキル基を表す。Ｒ２及びＲ３は同一であっても異なっていてもよい。Ｒ９〜Ｒ１２及びＸ−及びｍは一般式（１）と同義である。）
【００３３】
【化３】
0005875374.tif 000004
【００３４】
（式中ｎは０または１を表す。Ｒ９〜Ｒ１２及びＸ−及びｍは一般式（１）と同義である。）
【００３５】
【化４】
0005875374.tif 000005
【００３６】
（式中ｎは１または２を表す。Ｒ４は硫黄原子または酸素原子を、Ｒ５は硫黄原子または−ＳＯ２−を表す。Ｒ４及びＲ５は同一ではなく、それぞれ異なる基で構成される。Ｒ９〜Ｒ１２及びＸ−及びｍは一般式（１）と同義である。）
【００３７】
【化５】
0005875374.tif 000006
【００３８】
（式中Ｒ６及びＲ７はそれぞれ独立で水素原子またはアルキル基を表し、Ｒ６及びＲ７は同一であっても異なっていてもよい。Ｒ９〜Ｒ１２及びＸ−及びｍは一般式（１）と同義である。）
【００３９】
【化６】
0005875374.tif 000007
【００４０】
（式中Ｒ８は水酸基またはアルキル基を表す。Ｒ９〜Ｒ１２及びＸ−及びｍは一般式（１）と同義である。）
化合物Ａとしては、分子内にスルフィド基を少なくとも１つ有する化合物が好ましく、具体的には下記一般式（７）〜（１２）で表される化合物を挙げることができる。特に、一般式（８）または一般式（１２）で表される化合物は、大気中の酸性ガスや光による画像の変退色を抑える効果が高いため好ましい。また、化合物Ａは単独、若しくは２種以上を同時に使用して本発明に用いるウレタン化合物を合成することが可能である。
【００４１】
【化７】
0005875374.tif 000008
【００４２】
（式中ｎは１または２を表す。また、Ｒ１はメチレン基、エチレン基、またはプロピレン基を表す。）
【００４３】
【化８】
0005875374.tif 000009
【００４４】
（式中ｎは１または２を表す。また、Ｒ２及びＲ３はそれぞれ独立で水素原子、水酸基またはアルキル基を表し、Ｒ２及びＲ３は同一であっても異なっていてもよい。）
【００４５】
【化９】
0005875374.tif 000010
【００４６】
（式中ｎは０または１を表す。）
【００４７】
【化１０】
0005875374.tif 000011
【００４８】
（式中ｎは１または２を表す。また、Ｒ４は硫黄原子または酸素原子を表し、Ｒ５は硫黄原子または−ＳＯ２−を表し、Ｒ４及びＲ５は同一ではなく、それぞれ異なる基で構成される。）
【００４９】
【化１１】
0005875374.tif 000012
【００５０】
（式中Ｒ６及びＲ７はそれぞれ独立で水素原子またはアルキル基を表し、Ｒ６及びＲ７は同一であっても異なっていてもよい。）
【００５１】
【化１２】
0005875374.tif 000013
【００５２】
（式中Ｒ８は水酸基またはアルキル基を表す。）
化合物Ｂとしては、例えば、２，４−トリレンジイソシアネート、２，６−トリレンジイソシアネート、ｍ−フェニレンジイソシアネート、ｐ−フェニレンジイソシアネート、４，４′−ジフェニルメタンジイソシアネート、２，４′−ジフェニルメタンジイソシアネート、２，２′−ジフェニルメタンジイソシアネート、３，３′−ジメチル−４，４′−ビフェニレンジイソシアネート、３，３′−ジクロロ−４，４′−ビフェニレンジイソシアネート、１，５−ナフタレンジイソシアネート、１，５−テトラヒドロナフタレンジイソシアネート、テトラメチレンジイソシアネート、１，６−ヘキサメチレンジイソシアネート、ドデカメチレンジイソシアネート、トリメチルヘキサメチレンジイソシアネート、１，３−シクロヘキシレンジイソシアネート、１，４−シクロヘキシレンジイソシアネート、キシリレンジイソシアネート、テトラメチルキシリレンジイソシアネート、水素添加キシリレンジイソシアネート、リジンジイソシアネート、イソホロンジイソシアネート、４，４′−ジシクロヘキシルメタンジイソシアネート等が挙げられる。また、これらは単独、若しくは２種以上同時に使用して、ウレタン化合物を合成することができる。
【００５３】
化合物Ｃとしては、例えば、下記一般式（１３）で表わされるような３級アミンが好ましい。
【００５４】
【化１３】
0005875374.tif 000014
【００５５】
（式中Ｒ１、Ｒ２、Ｒ３はいずれか一つは炭素数１〜６のアルキル基、アルカノール基、またはアミノアルキル基であり、それ以外は同一若しくは異なっていてもよく、アルカノール基、アミノアルキル基、またはアルカンチオール基を表す。）
一般式（１３）で表される化合物Ｃとしては、例えばジオール化合物としてはＮ−メチル−Ｎ，Ｎ−ジエタノールアミン、Ｎ−エチル−Ｎ，Ｎ−ジエタノールアミン、Ｎ−イソブチル−Ｎ，Ｎ−ジエタノールアミン、Ｎ−ｔ−ブチル−Ｎ，Ｎ−ジエタノールアミン、Ｎ−ｔ−ブチル−Ｎ，Ｎ−ジイソプロパノールアミン等が挙げられる。トリオール化合物としてはトリエタノールアミン等が挙げられる。また、ジアミン化合物としてはメチルイミノビスプロピルアミン、ブチルイミノビスプロピルアミン等が挙げられる。トリアミン化合物としてはトリ（２−アミノエチル）アミン等が挙げられる。これらアミン化合物は単独、または２種以上を同時に使用して、ウレタン化合物を合成することができる。
【００５６】
ウレタン化合物の重量平均分子量は２，０００以上１５０，０００以下であることが好ましく、２，０００以上５０，０００以下であることがさらに好ましい。ウレタン化合物の重量平均分子量が２，０００未満では光沢度や印字濃度が低下する場合があり、１５０，０００を越えると反応時間が長くなり合成コストが増加する場合がある。
【００５７】
ウレタン化合物の合成に際しては、前記化合物Ａ及び化合物Ｃ以外の、２つ以上の活性水素基を有する化合物（以下「化合物Ｄ」という）を必要に応じて共重合させてもよい。このような化合物としては、ポリエステルポリオール、ポリエーテルポリオール、ポリカーボネートポリオール等が挙げられる。
【００５８】
ウレタン化合物は、前記化合物Ｃユニットの少なくとも一部を酸によりカチオン化することにより、水中に分散安定化または溶解させることができる。他の方法として、ハロゲン化アルキルの如き４級化剤でカチオン化した場合、水中に好ましい粒子径で分散安定化または溶解させることはできない。酸としては、例えば多価酸を用いた場合にはウレタン化合物を水中に分散または溶解する際に増粘を起こすことがあることから、燐酸及び／または一価の酸が好ましい。
【００５９】
ウレタン化合物を水性媒体に分散した場合、保存安定性の観点から該分散体の平均粒子径は５ｎｍ以上５００ｎｍ以下であることが好ましい。より好ましくは、５０ｎｍ以上２００ｎｍ以下である。尚、ウレタン化合物の平均粒子径は動的光散乱法による粒径測定装置（ＥＬＳＺ、大塚電子製）にて測定される。また、本発明に用いるウレタン化合物は、ガラス転移温度（Ｔｇ）が、５０℃以上８０℃以下であることが好ましい。
【００６０】
本発明においては、第１のインク受容層及び第２のインク受容層のうち、第１のインク受容層のみがウレタン化合物を含有していることが好ましい。第１のインク受容層のみがウレタン化合物を含有していることで、本発明の層構成と相乗的に作用し、良好なインク吸収性を得ることができる。第１のインク受容層は、アルミナ顔料に対してウレタン化合物を１質量％以上６質量％以下含有していることが好ましい。１質量％未満では、耐湿性が十分に向上しないことがある。６質量％よりも多いと、発色性が低下することがある。また、２質量％以上含有していることがより好ましく、４質量％以下含有していることがより好ましい。
【００６１】
第１のインク受容層及び第２のインク受容層は、支持体上にインク受容層形成用塗工液を塗工することで形成する。このインク受容層形成用塗工液はアルミナ分散液を含有しているが、アルミナ分散液中でアルミナ顔料を良好に分散することが好ましい。このため、本発明では、アルミナ分散液が、解膠剤として炭素数１以上４以下のアルキルスルホン酸を含有することが好ましい。この結果として、インク受容層が炭素数１以上４以下のアルキルスルホン酸を含有することとなる。解膠剤として、炭素数が５以上のアルキルスルホン酸やベンゼン環を有するスルホン酸を用いると、色安定性、耐湿性が低下し、画像濃度が低くなりやすい。この理由は、炭素数が多くなると解膠剤の疎水性が強くなり、結果としてアルミナ顔料表面の疎水性が強くなるので、アルミナ顔料表面での染料定着速度が遅くなるためと考えられる。また、炭素数が５以上のアルキルスルホン酸やベンゼン環を有するスルホン酸でアルミナ顔料を解膠すると、十分な分散安定性を得ることが困難であり、増粘が進みやすくなる。また、アルミナが凝集してしまい、画像濃度の低下を引き起すことがある。炭素数１以上４以下のアルキルスルホン酸は、可溶化基としてスルホン酸基のみを有する１塩基酸であることが好ましい。水酸基やカルボキシル基といった可溶化基を有さないアルキル基であると、耐湿性の点で好ましい。また、アルキルスルホン酸は一塩基酸であり、かつ、アルキル鎖の炭素数が１以上４以下の無置換アルキル基であることが好ましい。また、直鎖あるいは分岐のいずれでもよい。好ましいアルキルスルホン酸としては、メタンスルホン酸、エタンスルホン酸、イソプロパンスルホン酸、ｎ−プロパンスルホン酸、ｎ−ブタンスルホン酸、ｉ−ブタンスルホン酸、ｔ−ブタンスルホン酸等が挙げられる。中でも、メタンスルホン酸、エタンスルホン酸、イソプロパンスルホン酸、ｎ−プロパンスルホン酸が好ましい。さらに、メタンスルホン酸が最も好ましい。尚、炭素数１以上４以下のアルキルスルホン酸は、２種類以上を併用してもよい。
【００６２】
第１のインク受容層及び第２のインク受容層は、炭素数１以上４以下のアルキルスルホン酸を、アルミナ顔料に対して１．０質量％以上２．０質量％以下含有していることが好ましい。１．０質量％以上であることで耐湿性及び耐オゾン性が良好となり、２．０質量％以下であることでインク吸収性が良好となる。好ましくは１．３質量％以上であり、また１．６質量％以下である。
【００６３】
第１のインク受容層及び第２のインク受容層は、例えば以下の添加剤を含有していてもよい。即ち、ｐＨ調整剤、顔料分散剤、増粘剤、流動性改良剤、消泡剤、抑泡剤、界面活性剤、離型剤、浸透剤、着色顔料、着色染料、蛍光増白剤、紫外線吸収剤、酸化防止剤、防腐剤、防黴剤、耐水化剤、染料定着剤、硬化剤、耐候材料等である。
【００６４】
＜インク受容層形成用塗工液＞
インク受容層形成用塗工液の塗工には、例えば、各種カーテンコーター、エクストルージョン方式を用いたコーター、スライドホッパー方式を用いたコーター等を用いることが好ましい。塗工時に、塗工液の粘度調製等を目的として、塗工液を加温してもよい。或いはコーターヘッドを加温してもよい。塗工後の塗工液の乾燥には、例えば、直線トンネル乾燥機、アーチドライヤー、エアループドライヤー、サインカーブエアフロートドライヤー等の熱風乾燥機を用いてもよい。また、赤外線、加熱ドライヤー、マイクロ波等を利用した乾燥機等を用いてもよい。
【００６５】
インク受容層の膜厚は、インク受容層形成用塗工液の塗工量によって大きく影響を受ける。第１のインク受容層の膜厚は、３μｍ以上１８μｍ以下とすることが好ましい。３μｍより薄いと、ポリビニルアルコールと硼酸が少ない層が薄くなるため、インク吸収性が低下することがある。１８μｍを超えると、ポリビニルアルコールと硼酸が少ない層が厚くなるため、耐搬送傷性が低下することがある。第１のインク受容層の膜厚は、６．５μｍ以上１８．０μｍ以下であることがより好ましく、９．０μｍ以上１３．０μｍ以下であることが特に好ましい。第２のインク受容層の膜厚は、１７μｍ以上３５μｍ以下とすることが好ましい。１７μｍより薄いと、ポリビニルアルコールと硼酸が多い層が薄くなるため、耐搬送傷性が低下することがある。３５μｍを超えると、総膜厚が厚くなるため生産性が低下することがある。第２のインク受容層の膜厚は、２５．０μｍ以上３５．０μｍ以下とすることがより好ましく、２７．０μｍ以上３３．０μｍ以下とすることが特に好ましい。
【００６６】
インク受容層全体の膜厚は、３５μｍ以上４５μｍ以下とすることが好ましい。３５μｍより薄いとインク吸収性が低下する傾向にあり、４５μｍを超えると耐搬送傷性が低下する傾向にある。より好ましくは４０μｍ以下である。第１のインク受容層と第２のインク受容層の膜厚の関係は、（第１のインク受容層の膜厚）／（第２のインク受容層の膜厚）を０．０９以上１．１０以下とすることが好ましい。好ましくは０．１６以上であり、また０．７５以下である。
【００６７】
尚、本発明における膜厚とは絶乾時の膜厚であり、走査電子顕微鏡を用いて膜厚を測定する対象の断面を４点測定し、その測定値の平均値である。本発明では、膜厚を測定する対象を四角形とし、四隅から四角形の重心方向に１ｃｍ離れた部分を４点としている。
【００６８】
本発明においては、最表面のインク受容層である第１のインク受容層上、或いは第１のインク受容層と第２のインク受容層の間に、本発明の効果を妨げない範囲であれば薄層を設けてもよい。つまり、本発明においては、インク受容層の最表面が、記録媒体の最表面を構成していてもよいし、インク受容層の最表面に設けられた薄層が、記録媒体の最表面を構成していてもよい。この場合、薄層の膜厚は２．０μｍ以下とすることが好ましい。また、第２のインク受容層と支持体の間には、インク受容層を設けてもよい。
【００６９】
特に、第１のインク受容層上に設ける薄層としては、気相法シリカを含有した層が好ましい。気相法シリカを含有した層を設けることで、耐搬送傷性がより良好となる。気相法シリカとしては、ＡＥＲＯＳＩＬ３００（ＥＶＯＮＩＣ社製）が好ましい。他にも、気相法シリカとともにポリビニルアルコールを含有することが好ましい。ポリビニルアルコールの含有量は、気相法シリカ１００質量部に対して１０質量部以上２５質量部以下であることが好ましい。また、第１のインク受容層上に設ける薄層は硼酸を含有することが好ましい。硼酸の含有量は、気相法シリカ１００質量部に対して１質量部以上１０質量部以下であることが好ましい。第１のインク受容層上に設ける薄層の膜厚は２．０μｍ以下とすることが好ましいが、少なくとも０．１μｍ以上とすることが好ましい。０．１μｍ以上とすることで、耐搬送傷性が向上する。２．０μｍを超えると、インク受容層と同様の働きをするようになり、本発明の効果が得られにくくなる。より好ましくは０．５μｍ以下である。
【実施例】
【００７０】
以下、実施例及び比較例を示し、本発明をさらに具体的に説明するが、本発明はこれらに限定されるものではない。
【００７１】
＜支持体の作製＞
下記条件にて支持体を作製した。まず、下記組成の紙料を固形分濃度が３．０質量％となるように純水で調製した。
・濾水度４５０ｍｌ  ＣＳＦ（Ｃａｎａｄｉａｎ  Ｓｔａｎｄａｒａｄ  Ｆｒｅｅｎｅｓｓ）の、広葉樹晒しクラフトパルプ（ＬＢＫＰ）          ８０．００質量部
・濾水度４８０ｍｌ  ＣＳＦの、針葉樹晒しクラフトパルプ（ＮＢＫＰ）
２０．００質量部
・カチオン化澱粉                                        ０．６０質量部
・重質炭酸カルシウム                                  １０．００質量部
・軽質炭酸カルシウム                                  １５．００質量部
・アルキルケテンダイマー                                ０．１０質量部
・カチオン性ポリアクリルアミド                          ０．０３質量部
【００７２】
得られた紙料を長網抄紙機で抄造し３段のウエットプレスを行った後、多筒式ドライヤーで乾燥した。この後、サイズプレス装置で、固形分が１．０ｇ／ｍ２となるように酸化澱粉水溶液を含浸させ、乾燥させた。さらにマシンカレンダー仕上げをして、坪量１７０ｇ／ｍ２、ステキヒトサイズ度１００秒、透気度５０秒、ベック平滑度３０秒、ガーレー剛度１１．０ｍＮの基紙を得た。
【００７３】
得られた基紙上に、低密度ポリエチレン（７０質量部）と、高密度ポリエチレン（２０質量部）と、酸化チタン（１０質量部）からなる樹脂組成物を、２５．０ｇ／ｍ２塗布しこちらを表面とした。さらに表面と裏側の面（裏面）に、高密度ポリエチレン（５０質量部）と、低密度ポリエチレン（５０質量部）からなる樹脂組成物を、２５．０ｇ／ｍ２塗布することで、樹脂被覆した支持体を作製した。
【００７４】
＜アルミナ顔料分散液の調製＞
（アルミナ水和物分散液１）
純水１６０．０ｇ中に、アルミナ水和物１（Ｄｉｓｐｅｒａｌ  ＨＰ１４、サソール製）を４０．０ｇ、メタンスルホン酸を０．６ｇ（アルミナ水和物の含有量に対して１．５質量％）混合した。混合後、ミキサーで３０分間撹拌し、アルミナ水和物分散液１を調製した。３０分後、アルミナ水和物の分散状態が良好であることを目視で確認した。アルミナ水和物分散液１の固形分濃度を測定したところ、２０．０質量％であった。固形分濃度の測定は、アルミナ水和物分散液５．０ｇを秤取り、赤外線水分計ＦＤ−６２０（ケツト科学研究所製）を用い、１２０℃にて測定した。また、分散液中のアルミナ水和物の平均粒子径を動的光散乱法による粒径測定装置（ＥＬＳＺ、大塚電子製）で測定したところ、１３０ｎｍであった。
【００７５】
（気相法アルミナ分散液１）
純水１６０．０ｇ中に、気相法アルミナ１（ＡＥＲＯＸＩＤＥ  ＡｌｕＣ、ＥＶＯＮＩＣ製）４０．０ｇ、メタンスルホン酸を０．５ｇ（気相法アルミナの含有量に対して１．３質量％）混合した。混合後、ミキサーで３０分間撹拌し、気相法アルミナ分散液１を調製した。３０分後、気相法アルミナの分散状態が良好であることを目視で確認した。気相法アルミナ分散液１の固形分濃度を測定したところ、２０．０質量％であった。固形分濃度の測定は、気相法アルミナ分散液５．０ｇを秤取り、赤外線水分計ＦＤ−６２０（ケツト科学研究所製）を用い、１２０℃にて測定した。また、分散液中の気相法アルミナの平均粒子径を動的光散乱法による粒径測定装置（ＥＬＳＺ、大塚電子製）で測定したところ、１６０ｎｍ（装置名：ＥＬＳＺ、大塚電子製）であった。
【００７６】
（気相法アルミナ分散液２）
純水１６０．０ｇ中に、気相法アルミナ２（ＡＥＲＯＸＩＤＥ  Ａｌｕ６５、ＥＶＯＮＩＣ製）４０．０ｇ、メタンスルホン酸を０．５ｇ（気相法アルミナの含有量に対して１．３質量％）混合した。混合後、ミキサーで３０分間撹拌し、気相法アルミナ分散液２を調製した。３０分後、気相法アルミナの分散状態が良好であることを目視で確認した。気相法アルミナ分散液２の固形分濃度を測定したところ、２０．０質量％であった。固形分濃度の測定は、気相法アルミナ分散液５．０ｇを秤取り、赤外線水分計ＦＤ−６２０（ケツト科学研究所製）を用い、１２０℃にて測定した。また、分散液中の気相法アルミナの平均粒子径を動的光散乱法による粒径測定装置（ＥＬＳＺ、大塚電子製）で測定したところ、１８０ｎｍ（装置名：ＥＬＳＺ、大塚電子製）であった。
【００７７】
（気相法アルミナ分散液３）
純水１６０．０ｇ中に、気相法アルミナ３（ＡＥＲＯＸＩＤＥ  Ａｌｕ１３０、ＥＶＯＮＩＣ製）４０．０ｇ、メタンスルホン酸を０．５ｇ（気相法アルミナの含有量に対して１．３質量％）混合した。混合後、ミキサーで３０分間撹拌し、気相法アルミナ分散液３を調製した。３０分後、気相法アルミナの分散状態が良好であることを目視で確認した。気相法アルミナ分散液３の固形分濃度を測定したところ、２０．０質量％であった。固形分濃度の測定は、気相法アルミナ分散液５．０ｇを秤取り、赤外線水分計ＦＤ−６２０（ケツト科学研究所製）を用い、１２０℃にて測定した。また、分散液中の気相法アルミナの平均粒子径を動的光散乱法による粒径測定装置（ＥＬＳＺ、大塚電子製）で測定したところ、１５０ｎｍ（装置名：ＥＬＳＺ、大塚電子製）であった。
【００７８】
（気相法シリカ分散液１）
純水１６８．０ｇ中に、気相法シリカ（ＡＥＲＯＳＩＬ３００、ＥＶＯＮＩＣ製）を４０．０ｇ、カチオンポリマー水溶液（シャロールＤＣ−９０２Ｐ、５０質量％水溶液、第一工業製薬製）を４．０ｇ（気相法シリカの含有量に対して５質量％）混合した。混合後、ミキサーで３０分間撹拌し、気相法シリカ分散液１を調製した。３０分後、気相法アルミナの分散状態が良好であることを目視で確認した。気相法シリカ分散液１の固形分濃度を測定したところ、２０．０質量％であった。固形分濃度の測定は、気相法シリカ分散液５．０ｇを秤取り、赤外線水分計ＦＤ−６２０（ケツト科学研究所製）を用い、１２０℃にて測定した。また、分散液中の気相法アルミナの平均粒子径を動的光散乱法による粒径測定装置（ＥＬＳＺ、大塚電子製）で測定したところ、１３０ｎｍ（装置名：ＥＬＳＺ、大塚電子製）であった。
【００７９】
（ポリビニルアルコール水溶液１）
室温下で、純水５０５．０ｇに対しポリビニルアルコール（ＰＶＡ２３５、クラレ製。重合度：３５００、ケン化度：８８％）５０．０ｇをミキサーで混合した。１０分後、９０℃に加熱し、さらに３０分間攪拌を続けてポリビニルアルコールを溶解した後、室温（２５℃）まで空冷してポリビニルアルコール水溶液１を得た。ポリビニルアルコール水溶液１の固形分濃度を測定したところ、９．０質量％であった。固形分濃度の測定は、ポリビニルアルコール水溶液５．０ｇを秤取り、赤外線水分計ＦＤ−６２０（ケツト科学研究所製）を用い、１２０℃にて測定した。
【００８０】
（ウレタン化合物１の合成）
以下のようにしてウレタン化合物１を合成した。
【００８１】
攪拌装置、温度計及び還流冷却管を備えた反応容器に、反応溶媒としてアセトン１４０ｇを投入した。これを撹拌しながら、３，６−ジチア−１，８−オクタンジオールを５０．００ｇ、メチルジエタノールアミンを１０．４６ｇ溶解させた。溶解後、４０℃まで昇温してさらにイソホロンジイソシアネートを７９．６６ｇ加えた。その後５０℃まで昇温して錫系触媒を０．４ｇ加え、さらに５５℃まで昇温して撹拌しながら４時間反応を行なった。
【００８２】
反応終了後、反応溶液を室温まで冷却して、３５％塩酸９．１４ｇを加えてカチオン化した。さらに水５７３ｇを加えた後、減圧濃縮をしてアセトンを除去して、さらに水で濃度調製することにより、固形分２０質量％のウレタン化合物１の水分散液を合成した。ウレタン化合物１の平均粒子径を、動的光散乱法による粒径測定装置（ＥＬＳＺ、大塚電子製）で測定したところ、３５ｎｍであった。またガラス転移温度（Ｔｇ）を測定したところ、６０℃であった。
【００８３】
＜実施例１＞
上記支持体の表面上に、下記組成に調製したインク受容層形成用塗工液１及び２をカーテンコーターにて同時二層塗工した。硼酸水溶液とは、純水中に硼酸を添加した水溶液である。塗工はインク受容層形成用塗工液２が支持体側になるようにして行った。塗工後、６０〜１００℃の空気を順次吹き付けて乾燥させた。このようにして、インクジェット記録媒体１を作製した。尚、インク受容層形成用塗工液１で形成したインク受容層が最表面の第１のインク受容層であり、インク受容層形成用塗工液２で形成したインク受容層が第１のインク受容層に隣接した第２のインク受容層である。
【００８４】
（インク受容層形成用塗工液１）
・アルミナ水和物分散液１（２０．０質量％水溶液）      １００．０質量部
・ポリビニルアルコール水溶液１（９．０質量％水溶液）    １５．６質量部
・硼酸水溶液（５．０質量％水溶液）                        ４．４質量部
（インク受容層形成用塗工液２）
・アルミナ水和物分散液１（２０．０質量％水溶液）      １００．０質量部
・ポリビニルアルコール水溶液１（９．０質量％水溶液）    ２４．４質量部
・硼酸水溶液（５．０質量％水溶液）                        ６．０質量部
第１のインク受容層及び第２のインク受容層の組成を表１に示す。表１中の質量部は、固形分量である。第１のインク受容層の組成は、質量基準で、アルミナ顔料（アルミナ水和物１）／ポリビニルアルコール／硼酸＝１００／７．０／１．１である。第２のインク受容層の組成は、質量基準で、アルミナ顔料（アルミナ水和物１）／ポリビニルアルコール／硼酸＝１００／１１．０／１．５である。
【００８５】
インクジェット記録媒体１のインク受容層の断面観察試料をミクロトームにより作成し、光学顕微鏡にて膜厚を測定した。この結果、第１のインク受容層の膜厚は１０μｍ、第２のインク受容層の膜厚は２５μｍであった。
【００８６】
＜実施例２〜実施例４１、比較例１〜８＞
実施例１にならって、表１及び表２に示す組成の通りにしてインクジェット記録媒体２〜４１、４６〜５３を作製した。
【００８７】
＜実施例４２、４３＞
実施例４２、４３では、インクジェット記録媒体１の第１のインク受容層の上に、下記組成の塗工液をグラビアコーターにより塗工して薄層を形成した。塗工液の塗工量を調節することで、薄層の乾燥後の膜厚を、実施例４２で０．１μｍ、実施例４３で２．０μｍとした。このようにして、表１に示すインクジェット記録媒体４２、４３を作製した。
【００８８】
（薄層組成）
・気相法シリカ分散液１（２０．０質量％）        １００質量部
・ポリビニルアルコール水溶液１（９．０質量％）    ４５質量部
・硼酸（５質量％）                                １６質量部
【００８９】
＜実施例４４、４５＞
実施例４４、４５では、インクジェット記録媒体１の第１のインク受容層にウレタン化合物１を加えた。ウレタン化合物１の量は、実施例４４でアルミナ水和物１に対して１質量％、実施例４５でアルミナ水和物１に対して６質量％とした。このようにして、表１に示すインクジェット記録媒体４４、４５を作製した。
【００９０】
【表１】
0005875374.tif 000015
【００９１】
【表２】
0005875374.tif 000016
【００９２】
【表３】
0005875374.tif 000017
【００９３】
＜評価＞
各インクジェット記録媒体の評価を下記の通りに行った。
【００９４】
（評価１；光学濃度）
各インクジェット記録媒体に、インクジェット記録装置（商品名；ＭＰ９９０、キヤノン製。光沢ゴールド、キレイモード、色補正なし。）にて５×５ｃｍの黒のベタ画像を記録した。このベタ画像の中心部分の光学濃度を、グレタグスペクトロリノ（グレタグマクベス製）にて測定した。
【００９５】
（評価２；インク吸収性）
各インクジェット記録媒体に、インクジェット記録装置（ＭＰ９９０の印字処理方法を改造。）にて画像を記録した。画像はＧｒｅｅｎ色の６４階調のベタ画像（６．２５％Ｄｕｔｙ刻みで６４階調、０〜４００％Ｄｕｔｙ）とし、キャリッジ速度が２５インチ／秒で、往復２回のパスで印字が完了する双方向印字とした。尚、４００％Ｄｕｔｙとは、６００ｄｐｉ四方（６００ｄｐｉで１平方インチの正方形）の全てのマスに４回ずつインクを付与した状態である。結果的に、４４ｎｇのインクを付与することになる。
【００９６】
インク吸収性とビーディングはほぼ相関性があるため、ビーディングを評価することによって、記録媒体のインク吸収性を評価した。尚、ビ―ディングとは、表面に付与されたインク滴がインク受容層に吸収される前に、隣接するインク滴と接触して色ムラのある画像ができる現象である。評価は下記の基準で目視にて行った。
・ランク５：３５０％Ｄｕｔｙでもビーディングが認められない。
・ランク４：３５０％Ｄｕｔｙではビーディングが認められるが、３００％Ｄｕｔｙではビーディングは認められない。
・ランク３：３００％Ｄｕｔｙではビーディングが認められるが、２５０％Ｄｕｔｙではビーディングは認められない。
・ランク２：２５０％Ｄｕｔｙではビーディングが認められるが、２００％Ｄｕｔｙではビーディングは認められない。
・ランク１：１５０％Ｄｕｔｙでビーディングが認められる。
【００９７】
（評価３；耐湿性）
各インクジェット記録媒体に、インクジェット記録装置（商品名；ＭＰ９９０、キヤノン製。光沢ゴールド、キレイモード、色補正なし。）にて画像を記録した。画像はＢｌｕｅの背景に「Ｅ」の白抜き文字で、４８ポイントと１０ポイントの２種類とした。記録した画像を温度３０℃、湿度９０％の環境で２０日間放置した。放置前後での白抜き部分への画像のにじみ度合いの評価を、下記の基準で目視にて行った。
・ランク５：１０ポイント及び４８ポイント白抜き文字の両方とも滲みは認められず、文字ははっきりとしている。
・ランク４：４８ポイント白抜き文字では滲みは認められず、文字ははっきりとしている。一方、１０ポイント白抜き文字はやや滲みが認められるが、文字は潰れていない。
・ランク３：１０ポイント及び４８ポイント白抜き文字の両方でやや滲みが認められるが、共に文字は潰れていない。
・ランク２：１０ポイント白抜き文字は滲みが認められ、文字が潰れている部分がある。一方、４８ポイント白抜き文字はやや滲みが認められるが、文字は潰れていない。
・ランク１：１０ポイント及び４８ポイント白抜き文字の両方でかなりの滲みが認められ、共に文字が潰れている部分がある。
【００９８】
（評価４；耐搬送傷性）
インクジェット記録装置（ＭＰ９９０、キヤノン製）の搬送ローラーの圧力を１．５ｋｇｆから２．０ｋｇｆまで調整できるよう改造した。このインクジェット記録装置を用いて、各インクジェット記録媒体の全面に黒のベタ画像を記録した。記録後の搬送ローラーによる搬送傷の評価を、下記の基準で目視にて行った。
・ランク５：圧力が２．０ｋｇｆでも傷は視認できない。
・ランク４：圧力が１．８ｋｇｆでは傷は視認できないが、２．０ｋｇｆでは視認できる。
・ランク３：圧力が１．７ｋｇｆでは傷が視認できないが、１．８ｋｇｆでは視認できる。
・ランク２：圧力が１．５ｋｇｆでは傷が視認できないが、１．７ｋｇｆでは視認できる。
・ランク１：圧力が１．５ｋｇｆで傷が視認できる。
【００９９】
以上の評価結果を、表３及び表４に示す。
【０１００】
【表４】
0005875374.tif 000018
【０１０１】
【表５】
0005875374.tif 000019
【０１０２】
表３及び表４から、実施例１〜４５のインクジェット記録媒体は、インク吸収性、耐湿性及び耐搬送傷性のいずれもが良好であることが分かる。一方、第１のインク受容層のポリビニルアルコールの含有量が少ない比較例１のインクジェット記録媒体は、耐搬送傷性が低い。第１のインク受容層のポリビニルアルコールの含有量が多い比較例２のインクジェット記録媒体は、インク吸収性が低い。第１のインク受容層の硼酸の含有量が少ない比較例３のインクジェット記録媒体は、耐搬送傷性が低い。第１のインク受容層の硼酸の含有量が多い比較例４のインクジェット記録媒体は、耐湿性が低い。第２のインク受容層のポリビニルアルコールの含有量が少ない比較例５のインクジェット記録媒体は、耐搬送傷性が低い。第２のインク受容層のポリビニルアルコールの含有量が多い比較例６のインクジェット記録媒体は、インク吸収性が低い。第２のインク受容層の硼酸の含有量が少ない比較例７のインクジェット記録媒体は、耐搬送傷性が低い。第２のインク受容層の硼酸の含有量が多い比較例８のインクジェット記録媒体は、耐湿性が低い。